БЕТОННАЯ СМЕСЬ
CONCRETE MIXTURE

Изобретение относится к промышленности строительных материалов, в частности к производству бетонных стеновых блоков.
Известна бетонная смесь, содержащая, мас.ч.: портландцемент 1,0; золошлаковый наполнитель 3,6-9,7; крошку газонаполненной пластмассы (пенополиэтилена) с размером частиц до 10 мм 0,024-0,009; воду 0,6-1,1 [1].
Задача изобретения состоит в повышении морозостойкости бетона,
Технический результат достигается тем, что бетонная смесь, содержащая портландцемент, золошлаковый наполнитель, воду, дополнительно включает фенилэтоксисилоксан и технический лигносульфонат ЛСТ при следующем соотношении компонентов, мас.%: портландцемент 26,0-28,0; золошлаковый наполнитель 49,6-53,7; фенилэтоксисилоксан 0,06-0,1; технический лигносульфонат ЛСТ 0,24-0,3; вода 20,0-22,0.
Составы бетонной смеси приведены в таблице.
Таблица
Компоненты
Содержание, мас.%
состав №1
состав №2
состав №3
Портландцемент
26,0
27,0
28,0
Золошлаковый наполнитель
53,7
51,65
49,6
Фенилэтоксисилоксан
0,06
0,08
0,1
Техническийлигносульфонат ЛСТ
0,24
0,27
0,3
Вода
20,0
21,0
22,0
Морозостойкость,циклы
~ 50
~ 50
~ 50
Для приготовления бетонной смеси подготавливают и дозируют сырьевые компоненты: портландцемент (марка 400), золошлаковый наполнитель, просеянный через сетку №5,   фенилэтоксисилоксан, технический лигносульфонат ЛСТ, воду. Компоненты смешивают. Полученную бетонную смесь укладывают в металлические (предварительно смазанные машинным маслом) формы и оставляют до затвердевания. Затем изделия извлекают из форм и транспортируют на склад готовой продукции. Прочность на сжатие бетона в возрасте 28 сут составит ~ 8 МПа.
Источники информации
1. Патент №2083523 РФ, С04В 28/04, 1997.